(57)【要約】【課題】  低電圧駆動が可能な絶対値の大きな負の誘電率異方性、幅広い液晶温度範囲、低い粘度を有する、負の誘電率異方性を有するネマチック液晶組成物及びその組成物を用いた液晶表示素子を提供する。【解決手段】  一般式（IA）及び（IB）で表される化合物群から１種もしくは2種以上選ばれる化合物を10から70質量%含有し、一般式（IIA）から（IID）で表される化合物を１種もしくは2種以上を10から70質量%含有し、なおかつ一般式（IA）から（IID）で表される化合物群の含有量が35から80質量%であり、さらに一般式（III）で表される化合物を20から65質量%含有することを特徴とする負の誘電率異方性を有するネマチック液晶組成物【化１】2004250668.tif 000038及び、この液晶組成物を用いた液晶表示素子を提供する。【選択図】    なし【特許請求の範囲】
【請求項１】
一般式（IA）及び一般式（IB）で表される化合物群から選ばれる少なくとも１種の化合物を含有し、その含有量が１０から７０質量％であり、一般式（IIA）、一般式（IIB）、一般式（IIC）及び一般式（IID）で表される化合物群から選ばれる少なくとも１種の化合物を含有し、その含有量が１０から７０質量％であり、なおかつ一般式（IA）、一般式（IB）、一般式（IIA）、一般式（IIB）、一般式（IIC）及び一般式（IID）で表される化合物の含有量が３５から８０質量％であり、さらに一般式（III）で表される化合物を２０から６５質量％含有し、誘電率異方性が−１２から−３の範囲であり、ネマチック相−等方性液体相転移温度（TN-I）が８０℃から１２０℃の範囲であり、粘度が４５ｍＰａ・ｓ以下であることを特徴とするネマチック液晶組成物。
【化１】
2004250668.tif 000032
（式中、R1からR14は各々独立的に炭素数１から１０のアルキル基、炭素数１から１０のアルコキシ基、炭素数２から１０のアルケニル基又は炭素数２から１０のアルケニルオキシ基を表し、該アルキル基、該アルコキシ基、該アルケニル基又は該アルケニルオキシ基中に存在する１個又は２個以上のCH2基は、O原子が相互に直接結合しないものとして、-O-、-CO-又は-COO-で置換されていてもよく、
Z1からZ6及びZ9からZ11は各々独立的に単結合、-CH2CH2-、-CH=CH-、-CH2CH2CH2CH2-、-CH2CH2CH2O-、-OCH2CH2CH2-、-CH=CHCH2CH2-、-CH2CH2CH=CH-、-C≡C-、-CH2O-、-OCH2-、-CF2O-、-COO-又は-OCO-を表し、
Z7及びZ8は各々独立的に単結合、-CH2CH2-、-CH=CH-、-CH2CH2CH2CH2-、-CH2CH2CH2O-、-OCH2CH2CH2-、-CH=CHCH2CH2-、-CH2CH2CH=CH-、-C≡C-、-CH2O-又は-OCH2-を表し、
ｌ及びmは0又は1を表し、
Aはトランス-1,4-シクロヘキシレン基又は1,4-フェニレン基を表し、
B、C及びDはそれぞれ独立的にトランス-1,4-シクロヘキシレン基、1,4-フェニレン基又はトランス-1,4-シクロヘキセニレン基を表す。）
【請求項２】
一般式（IA）で表される化合物が一般式（IA-1）から一般式（IA-4）で表される化合物であり、一般式（IB）で表される化合物が一般式（IB-1）から一般式（IB-4）で表される化合物である請求項１記載のネマチック液晶組成物。
【化２】
2004250668.tif 000033
（式中、R1は一般式（IA）における記載と同じ意味を表し、R3は一般式（IB）における記載と同じ意味を表し、R15は炭素数１から１０のアルキル基又は炭素数２から１０のアルケニル基を表す。）
【請求項３】
一般式（IIA）で表される化合物が一般式（IIA-1）から一般式（IIA-6）で表される化合物であり、一般式（IIB）で表される化合物が一般式（IIB-1）から一般式（IIB-6）で表される化合物である請求項１記載のネマチック液晶組成物。
【化３】
2004250668.tif 000034
（式中、R5及びR7は一般式（IIA）における記載と同じ意味を表し、R15は炭素数１から１０のアルキル基又は炭素数２から１０のアルケニル基を表す。）
【請求項４】
一般式（IIC）で表される化合物が一般式（IIC-1）から一般式（IIC-10）で表される化合物である請求項１記載のネマチック液晶組成物。
【化４】
2004250668.tif 000035
（式中、R9は一般式（IC）における記載と同じ意味を表し、R15は炭素数１から１０のアルキル基又は炭素数２から１０のアルケニル基を表す。）
【請求項５】
一般式（IID）で表される化合物が一般式（IID-1）から一般式（IID-3）で表される化合物である請求項１記載のネマチック液晶組成物。
【化５】
2004250668.tif 000036
（式中、R11は一般式（IID）における記載と同じ意味を表し、R15は炭素数１から１０のアルキル基又は炭素数２から１０のアルケニル基を表す。）
【請求項６】
一般式（III）で表される化合物が一般式（III-1）から一般式（III-22）で表される化合物である請求項１記載のネマチック液晶組成物。
【化６】
2004250668.tif 000037
（式中、R13及びR14は一般式（III）における記載と同じ意味を表す。）
【請求項７】
一般式（IA）及び一般式（IB）で表される化合物の含有量が１０から４０質量%であり、一般式（IIC）で表される化合物の含有量が１０から４０質量%であり、一般式（IA）、一般式（IB）及び一般式（IIC）で表される化合物の含有量が４５から７０質量%であり、さらに一般式（III）で表される化合物の含有量が３０から５５質量%である請求項２から６の何れかに記載のネマチック液晶組成物。−−メルク−−
【請求項８】
一般式（IA）及び一般式（IB）で表される化合物の含有量が２５から６０質量%であり、一般式（IA）、一般式（IB）、一般式（IIA）及び一般式（IIB）で表される化合物の含有量が３５から６５質量%であり、さらに一般式（III）で表される化合物の含有量が３５から６５質量%である請求項２から６の何れかに記載のネマチック液晶組成物。−−DIC−−
【請求項９】
一般式（IA）、一般式（IB）、一般式（IIA）及び一般式（IIB）で表される化合物の含有量が２０から６０質量%であり、一般式（IIC）及び一般式（IID）で表される化合物の含有量が３０から６０質量%であり、一般式（IA）、一般式（IB）、一般式（IIA）、一般式（IIB）、一般式（IIC）及び一般式（IID）で表される化合物の含有量が７０から８０質量%である請求項２から６の何れかに記載のネマチック液晶組成物。
【請求項１０】
誘電率異方性が−６から−３の範囲であり、ネマチック相−等方性液体相転移温度（ＴＮ−Ｉ）が８０℃から１２０℃の範囲であり、屈折率異方性が０．０７から０．１５の範囲であり、粘度が３０ｍＰａ・ｓ以下である請求項７記載のネマチック液晶組成物。
【請求項１１】
誘電率異方性が−６から−３の範囲であり、ネマチック相−等方性液体相転移温度（ＴＮ−Ｉ）が８０℃から１２０℃の範囲であり、屈折率異方性が０．０７から０．１５の範囲であり、粘度が３０ｍＰａ・ｓ以下である請求項８記載のネマチック液晶組成物。
【請求項１２】
誘電率異方性が−１２から−６の範囲であり、ネマチック相−等方性液体相転移温度（ＴＮ−Ｉ）が８０℃から１２０℃の範囲であり、屈折率異方性が０．０７から０．１５の範囲であり、粘度が４５ｍＰａ・ｓ以下である請求項９記載のネマチック液晶組成物。
【請求項１３】
請求項1から１２のいずれかに記載のネマチック液晶組成物を用いたアクティブマトリックスディスプレイ用液晶表示素子。
【請求項１４】
請求項1から１２のいずれかに記載のネマチック液晶組成物を用いたVAモード、IPSモード又はECBモード用液晶表示素子。
【発明の詳細な説明】
【技術分野】
【０００１】
本発明は液晶表示素子に最適な諸物性を有する、負の誘電率異方性を有するネマチック液晶組成物及びこれを用いた液晶表示素子に関する。
【背景技術】
【０００２】
現在広く使用されているTN（Twisted Nematic）型液晶表示素子やSTN（Super Twisted Nematic）型液晶表示素子は、視野角により電気光学特性に変化が生じるため視角特性が悪いという問題を有しており、TV等の視角特性が重要な用途において大きな問題となっている。より広い視野角を得る方法としてVA（Vertically aligned）方式（非特許文献1参照）、IPS（In-Plane Switching）方式（非特許文献2参照）等が提案され実用化に至っている。VA-LCD (Vertically Aligned Liquid Crystal Display)において用いられる液晶材料は、TN型、STN型と異なり誘電率異方性が負の液晶材料が必要とされ（特許文献１参照）、次のような特性が求められている。１．速い応答速度、２．高いネマチック相−等方性液体相転移温度（TN-I）、３．低い駆動電圧、すなわち所望の駆動電圧に対して出来るだけ速い応答性を有し、より広い温度範囲でより安定した表示が要求されている。また、TFT素子の静電容量が液晶駆動時により小さな変動にすることも重視されており、同一の駆動電圧の場合にはより絶対値の小さな負の誘電率異方性、あるいはより急峻な電気光学特性を示す液晶が求められている。更に、より高いネマチック相−等方性液体相転移温度（TN-I）とより低粘性を有した低電圧駆動が可能な液晶組成物が要求されている。
【０００３】
以上の要求に対し、以下の2,3-ジフルオロフェニル基を有する液晶材料（特許文献２から７参照）が用いられている。
【０００４】
【化１】
2004250668.tif 000002
【０００５】
（式中、R及びR'はアルキル基又はアルコキシ基を表す。）
しかし、一般式（a）で表される化合物は絶対値の大きな負の誘電率異方性を有するが、この化合物を多量に用いた液晶組成物はネマチック相−等方性液体相転移温度（TN-I）を低下させてしまう問題がある。又、一般式（b）で表される化合物を用いた液晶組成物は比較的高いネマチック相−等方性液体相転移温度（TN-I）を有するものの、負の誘電率異方性の絶対値が大きくないという問題点があった。
【０００６】
一方、1,7,8-トリフルオロナフタレン-2,6-ジイル基を有する液晶化合物は既に知られており（特許文献８参照）、誘電率異方性が負のネマチック液晶組成物への応用も行われていた（特許文献９及び１０参照）。しかしながら、1,7,8-トリフルオロナフタレン-2,6-ジイル基を有する化合物を用いた液晶組成物において、具体的にどの化合物を用いて組成物を構成すれば前述の課題を達成できるかの具体的な記載はなく、当該化合物を単体の特性としては絶対値の大きな負の誘電率異方性を有し、ネマチック相−等方性液体相転移温度（TN-I）も高い特徴を有するが、粘度が比較的高く用いた液晶表示素子の応答速度が速くならない問題点を有していた。
【０００７】
以上より、絶対値の大きな負の誘電率異方性を有し、ネマチック相−等方性液体相転移温度（TN-I）が高く、なおかつ粘度の低い液晶組成物の提供は必ずしも容易ではなく、優れた特性を有する液晶組成物の開発が望まれていた。
【０００８】
【特許文献１】特開平１１−２４２２２５号公報  （１頁）
【特許文献２】特開平８−１０４８６９号公報  （２頁）
【特許文献３】特開平１０−１７６１６７号公報  （２頁）
【特許文献４】特開平１１−１４０４４７号公報  （２頁）
【特許文献５】特開２００１−１９２６５７号公報  （２頁）
【特許文献６】特開２００１−３１６６６９号公報  （２頁）
【特許文献７】特開２００２−２０１４７４号公報  （２頁）
【特許文献８】独国特許出願公開第１９５２２１９５号明細書  （２頁）
【特許文献９】特開２００１−４０３５４号公報  （２頁）
【特許文献１０】特開２００２−６９４４９号公報  （２頁）
【非特許文献１】大室他，インフォメーションディスプレイ学会（ＳＩＤ）ダイジェスト，インフォメーションディスプレイ学会（ＳＩＤ），１９９７年，ｐ８４５−８４８
【非特許文献２】太田他，アジアディスプレイダイジェスト，インフォメーションディスプレイ学会（ＳＩＤ），１９９５年，ｐ７０７−７１０
【発明の開示】
【発明が解決しようとする課題】
【０００９】
本発明の課題は、低電圧駆動が可能な絶対値の大きな負の誘電率異方性、幅広い液晶温度範囲、低い粘度を有する、負の誘電率異方性を有するネマチック液晶組成物及びその組成物を用いた液晶表示素子を提供することにある。
【課題を解決するための手段】
【００１０】
本発明は上記課題を解決するために、一般式（IA）及び一般式（IB）で表される化合物群から選ばれる少なくとも１種の化合物を含有し、その含有量が１０から７０質量％であり、一般式（IIA）、一般式（IIB）、一般式（IIC）及び一般式（IID）で表される化合物群から選ばれる少なくとも１種の化合物を含有し、その含有量が１０から７０質量％であり、なおかつ一般式（IA）、一般式（IB）、一般式（IIA）、一般式（IIB）、一般式（IIC）及び一般式（IID）で表される化合物の含有量が３５から８０質量％であり、さらに一般式（III）で表される化合物を２０から６５質量％含有し
【００１１】
【化２】
2004250668.tif 000003
【００１２】
（式中、R1からR14は各々独立的に炭素数１から１０のアルキル基、炭素数１から１０のアルコキシ基、炭素数２から１０のアルケニル基又は炭素数２から１０のアルケニルオキシ基を表し、該アルキル基、該アルコキシ基、該アルケニル基又は該アルケニルオキシ基中に存在する１個又は２個以上のCH2基は、O原子が相互に直接結合しないものとして、-O-、-CO-又は-COO-で置換されていてもよく、
Z1からZ6及びZ9からZ11は各々独立的に単結合、-CH2CH2-、-CH=CH-、-CH2CH2CH2CH2-、-CH2CH2CH2O-、-OCH2CH2CH2-、-CH=CHCH2CH2-、-CH2CH2CH=CH-、-C≡C-、-CH2O-、-OCH2-、-CF2O-、-COO-又は-OCO-を表し、
Z7及びZ8は各々独立的に単結合、-CH2CH2-、-CH=CH-、-CH2CH2CH2CH2-、-CH2CH2CH2O-、-OCH2CH2CH2-、-CH=CHCH2CH2-、-CH2CH2CH=CH-、-C≡C-、-CH2O-又は-OCH2-を表し、
ｌ及びmは0又は1を表し、
Aはトランス-1,4-シクロヘキシレン基又は1,4-フェニレン基を表し、
B、C及びDはそれぞれ独立的にトランス-1,4-シクロヘキシレン基、1,4-フェニレン基又はトランス-1,4-シクロヘキセニレン基を表す。）誘電率異方性が−１２から−３の範囲であり、ネマチック相−等方性液体相転移温度（TN-I）が８０℃から１２０℃の範囲であり、粘度が４５ｍＰａ・ｓ以下であることを特徴とするネマチック液晶組成物及び当該液晶組成物を用いた液晶表示素子を提供する。
【発明の効果】
【００１３】
本発明の液晶組成物は、絶対値の大きな負の誘電率異方性、幅広い液晶温度範囲及び低い粘度を有するため、当該液晶組成物を用いた表示素子は応答速度が早く、低い電圧での駆動が可能であるため誘電率異方性が負の液晶組成物をを必要とする液晶表示素子に有用である。
【発明を実施するための最良の形態】
【００１４】
本発明で得られるネマチック液晶組成物は、絶対値が大きい負の誘電率異方性、幅広い液晶温度範囲、低い粘度を特徴とした特性を有している。又、所望の駆動電圧に対し、優れた電圧保持率、優れた化学的・物理的安定性を特徴とした特性を有している。更に急峻性が優れているため低電圧駆動が可能である。
【００１５】
一般式（IA）及び一般式（IB）で表される化合物において、R1からR4は各々独立的に炭素数１から５のアルキル基又は炭素数２から５のアルケニル基を表すことが好ましく、アルケニル基としてはビニル基、1-プロペニル基、3-ブテニル基が特に好ましい。R15は、炭素数１から５のアルキル基又は炭素数２から５のアルケニル基を表すことが好ましい。
【００１６】
Z1からZ2は各々独立的に単結合、-CH2CH2-、-CH=CH-又は-C≡C-を表すことが好ましく、単結合又は-CH2CH2-を表すことがより好ましい。
【００１７】
一般式（IA）及び一般式（IB）で表される化合物は具体的には次の一般式（IA-1）から一般式（IA-4）及び一般式（IB-1）から一般式（IB-4）で表される化合物を表すことが好ましい。
【００１８】
【化３】
2004250668.tif 000004
【００１９】
（式中、R1は一般式（IA）における記載と同じ意味を表し、R3は一般式（IB）における記載と同じ意味を表し、R15は炭素数１から１０のアルキル基又は炭素数２から１０のアルケニル基を表す。）
一般式（IA-1）から一般式（IA-4）及び一般式（IB-1）から一般式（IB-4）で表される化合物は絶対値の大きい負の誘電率異方性及び高いネマチック相−等方性液体相転移温度（TN-I）を有するが、特に低電圧駆動が要求される場合には、絶対値が非常に大きい負の誘電率異方性を有する一般式（IA-2）、一般式（IA-4）、一般式（IB-2）又は一般式（IB-4）で表される化合物が好ましい。
【００２０】
一般式（IA-1）から一般式（IA-4）及び一般式（IB-1）から一般式（IB-4）で表される化合物においてR1及びR3は、炭素数１から５のアルキル基又は炭素数２から５のアルケニル基を表すことが好ましく、アルケニル基としてはビニル基、1-プロペニル基、3-ブテニル基が特に好ましい。R15は、炭素数１から５のアルキル基又は炭素数２から５のアルケニル基を表すことが好ましく、アルケニル基としてはビニル基、1-プロペニル基、3-ブテニル基が特に好ましい。
【００２１】
一般式（IIA）及び一般式（IIB）で表される化合物において、R5からR8は各々独立的に炭素数１から５のアルキル基又は炭素数２から５のアルケニル基を表すことが好ましく、アルケニル基としてはビニル基、1-プロペニル基、3-ブテニル基が特に好ましい。
【００２２】
Z3からZ6は各々独立的に単結合、-CH2CH2-、-CH=CH-又は-C≡C-を表すことが好ましく、単結合、-CH2CH2-又は-CH2CH2-を表すことがより好ましい。
【００２３】
一般式（IIA）及び一般式（IIB）で表される化合物は具体的には次の一般式（IIA-1）から一般式（IIA-6）及び一般式（IIB-1）から一般式（IIB-6）で表される化合物を表すことが好ましい。
【００２４】
【化４】
2004250668.tif 000005
【００２５】
（式中、R5は一般式（IIA）における記載と同じ意味を表し、R7は一般式（IIB）における記載と同じ意味を表し、R15は炭素数１から１０のアルキル基又は炭素数２から１０のアルケニル基を表す。）
一般式（IIA-1）から一般式（IIA-6）及び一般式（IIB-1）から一般式（IIB-6）で表される化合物は絶対値の大きい負の誘電率異方性及び高いネマチック相−等方性液体相転移温度（TN-I）を有するが、特に低電圧駆動が要求される場合には、絶対値が非常に大きい負の誘電率異方性を有する一般式（IIA-2）、一般式（IIA-4）、一般式（IIA-6）、一般式（IIB-2）、一般式（IIB-4）又は一般式（IIB-6）で表される化合物が好ましい。
【００２６】
一般式（IIA-1）から一般式（IIA-6）及び一般式（IIB-1）から一般式（IIB-6）で表される化合物はネマチック相−等方性液体相転移温度（TN-I）を高くする効果があるので、０．１から５質量%の少量添加で用いることができる。
【００２７】
一般式（IIA-1）から一般式（IIA-6）及び一般式（IIB-1）から一般式（IIB-6）で表される化合物においてR5及びR7は、炭素数１から５のアルキル基又は炭素数２から５のアルケニル基を表すことが好ましく、アルケニル基としてはビニル基、1-プロペニル基、3-ブテニル基が特に好ましい。R15は、炭素数１から５のアルキル基又は炭素数２から５のアルケニル基を表すことが好ましく、アルケニル基としてはビニル基、1-プロペニル基、3-ブテニル基が特に好ましい。
【００２８】
一般式（IIC）で表される化合物において、R9からR10は各々独立的に炭素数１から５のアルキル基又は炭素数２から５のアルケニル基を表すことが好ましく、アルケニル基としてはビニル基、1-プロペニル基、3-ブテニル基が特に好ましい。
【００２９】
Z7からZ8は各々独立的に単結合、-CH2CH2-、-CH=CH-又は-C≡C-を表すことが好ましく、単結合、-CH2CH2-又は-CH2CH2-を表すことがより好ましい。
【００３０】
一般式（IIC）で表される化合物は具体的には以下に記載の一般式（IIC-1）から一般式（IIC-10）で表される化合物が好ましい。
【００３１】
【化５】
2004250668.tif 000006
【００３２】
（式中、R9は一般式（IIC）における記載と同じ意味を表し、R15は炭素数１から１０のアルキル基又は炭素数２から１０のアルケニル基を表す。）
一般式（IIC-1）から一般式（IIC-10）で表される化合物の中でも、一般式（IIC-1）、一般式（IIC-2）、一般式（IIC-4）、一般式（IIC-5）、一般式（IIC-6）又は一般式（IIC-8）で表される化合物は低い駆動電圧及び速い応答速度の点で好ましい。
【００３３】
一般式（IIC-1）から一般式（IIC-10）で表される化合物においてR9は炭素数１から５のアルキル基又は炭素数２から５のアルケニル基を表すことが好ましく、アルケニル基としてはビニル基、1-プロペニル基、3-ブテニル基が特に好ましい。R15は、炭素数１から５のアルキル基又は炭素数２から５のアルケニル基を表すことが好ましく、アルケニル基としてはビニル基、1-プロペニル基、3-ブテニル基が特に好ましい。
【００３４】
一般式（IID）で表される化合物において、R11からR12は、各々独立的に炭素数１から５のアルキル基又は炭素数２から５のアルケニル基を表すことが好ましく、アルケニル基としてはビニル基、1-プロペニル基、3-ブテニル基が特に好ましい。
【００３５】
Z9は単結合、-CH2CH2-、-CH=CH-又は-C≡C-を表すことが好ましく、単結合、-CH2CH2-又は-CH2CH2-を表すことがより好ましい。
【００３６】
一般式（IID）で表される化合物は具体的には以下の一般式（IID-1）から一般式（IID-3）で表される化合物が好ましい。
【００３７】
【化６】
2004250668.tif 000007
【００３８】
（式中、R11は一般式（IID）における記載と同じ意味を表し、R15は炭素数１から１０のアルキル基又は炭素数２から１０のアルケニル基を表す。）
一般式（IID-1）から一般式（IID-3）で表される化合物はその特性上比較的少量添加することが好ましく、０．１から１５質量%添加することが好ましく、５から１０質量%添加することが特に好ましい。
【００３９】
一般式（III）で表される化合物において、R13からR14は各々独立的に炭素数１から５のアルキル基又は炭素数２から５のアルケニル基を表すことが好ましく、アルケニル基としてはビニル基、1-プロペニル基、3-ブテニル基が特に好ましい。
【００４０】
Z10からZ11は各々独立的に単結合、-CH2CH2-、-CH=CH-又は-C≡C-を表すことが好ましく、単結合、-CH2CH2-又は-CH2CH2-を表すことがより好ましい。
【００４１】
一般式（IIC）で表される化合物は具体的には以下に記載の、一般式（III-1）から一般式（III-22）で表される化合物が好ましい。
【００４２】
【化７】
2004250668.tif 000008
【００４３】
（式中、R13及びR14はそれぞれ独立して一般式（III）における記載と同じ意味を表す。）
一般式（III-1）から一般式（III-22）で表される化合物は、特に低い粘度を有し高速応答の向上に有効であるが中でも、一般式（III-1）、一般式（III-2）、一般式（III-3）、一般式（III-４）、一般式（III-7）、一般式（III-11）、一般式（III-12）、一般式（III-13）、一般式（III-14）、一般式（III-15）、一般式（III-19）、一般式（III-20）又は一般式（III-21）で表される化合物が好ましく、一般式（III-1）、一般式（III-2）、一般式（III-４）、一般式（III-7）、一般式（III-11）、一般式（III-12）、一般式（III-13）、一般式（III-15）、一般式（III-19）、一般式（III-20）又は一般式（III-21）で表される化合物がさらに好ましい。
【００４４】
（１）  一般式（IA）及び一般式（IB）で表される化合物の含有量は１０から４０質量%であることが好ましく、１５から４０質量%であることがより好ましい。一般式（IIC）で表される化合物の含有量は１０から４０質量%であることが好ましく、１５から４０質量%であることがより好ましい。一般式（IA）、一般式（IB）及び一般式（IIC）で表される化合物の合計含有量が４５から７０質量%であることが好ましく、５０から７０質量%であることがより好ましい。
【００４５】
より具体的には一般式（IA）及び一般式（IB）で表される化合物の含有量が１０から４０質量%であり、一般式（IIC）で表される化合物の含有量が１０から４０質量%であり、一般式（IA）、一般式（IB）及び一般式（IIC）で表される化合物の含有量が４５から７０質量%であり、さらに一般式（III）で表される化合物の含有量が３０から５５質量%であることが好ましく、一般式（IA）及び一般式（IB）で表される化合物の含有量が１５から４０質量%であり、一般式（IIC）で表される化合物の含有量が１５から４０質量%であり、一般式（IA）、一般式（IB）及び一般式（IIC）で表される化合物の含有量が５０から７０質量%であり、さらに一般式（III）で表される化合物の含有量が３０から５５質量%であることがより好ましい。この場合誘電率異方性は−６から−３の範囲が好ましく、ネマチック相−等方性液体相転移温度（ＴＮ−Ｉ）は８０℃から１２０℃の範囲が好ましく、屈折率異方性は０．０７から０．１５の範囲が好ましく、粘度は３０ｍＰａ・ｓ以下であることが好ましい。
【００４６】
さらに、誘電率異方性は−６から−４の範囲がより好ましく、ネマチック相−等方性液体相転移温度（ＴＮ−Ｉ）は９０℃から１２０℃の範囲がより好ましく、屈折率異方性は０．０７から０．１２の範囲がより好ましく、０．０７から０．１１の範囲が特に好ましい。
【００４７】
又、応答速度を重視する場合、一般式（IA）、一般式（IB）及び一般式（IIC）で表される化合物の含有量は４５から５５質量%であることが好ましく、この場合粘度は２６mPa・s以下であることが好ましい。
【００４８】
本願発明の液晶組成物はさらに、良好な急峻性を有しており同一の誘電率異方性を有する従来の液晶組成物に比して、より低い駆動電圧で動作することができる。これは負の誘電率異方性の絶対値が非常に大きい第一成分として一般式（IA）から（IIB）の化合物を選定し、更に第二成分として一般式（III）の化合物を効果的に組み合わせたことによるものである。
【００４９】
（２）  一般式（IA）及び一般式（IB）で表される化合物の含有量は２５から６０質量%であることが好ましく、３０から６０質量%であることがより好ましく、一般式（IIA）及び一般式（IIB）で表される化合物の含有量は２５質量%以下であることが好ましく、一般式（IA）、一般式（IB）、一般式（IIA）及び一般式（IIB）で表される化合物の合計含有量は３５から６５質量%であることが好ましい。
【００５０】
より具体的には一般式（IA）及び一般式（IB）で表される化合物の含有量が２５から６０質量%であり、一般式（IA）、一般式（IB）、一般式（IIA）及び一般式（IIB）で表される化合物の含有量が３５から６５質量%であり、さらに一般式（III）で表される化合物の含有量が３５から６５質量%であることが好ましい。
【００５１】
又、低電圧駆動を重視する場合、一般式（IA）、一般式（IB）、一般式（IIA）及び一般式（IIB）で表される化合物の合計含有量は５０から６５質量%であることが好ましく、この場合誘電率異方性は−６から−５の範囲が好ましく、ネマチック相−等方性液体相転移温度（ＴＮ−Ｉ）は８０℃から１２０℃の範囲が好ましく、屈折率異方性は０．０７から０．１５の範囲が好ましく、粘度は３０ｍＰａ・ｓ以下であることが好ましい。
【００５２】
応答速度を重視する場合、一般式（IA）、一般式（IB）、一般式（IIA）及び一般式（IIB）で表される化合物の合計含有量は３５から５０質量%であることが好ましく、一般式（III）で表される化合物の含有量が５０から６５質量%であることが好ましく、この場合誘電率異方性は−５から−３の範囲が好ましく、ネマチック相−等方性液体相転移温度（ＴＮ−Ｉ）は８０℃から１２０℃の範囲が好ましく、屈折率異方性は０．０７から０．１５の範囲が好ましく、粘度は２５ｍＰａ・ｓ以下であることが好ましい。
（３）  特に低電圧駆動を重視する場合、一般式（IA）、一般式（IB）、一般式（IIA）及び一般式（IIB）で表される化合物の含有量が２０から６０質量%であり、一般式（IIC）及び一般式（IID）で表される化合物の含有量が３０から６０質量%であり、一般式（IA）、一般式（IB）、一般式（IIA）、一般式（IIB）、一般式（IIC）及び一般式（IID）で表される化合物の含有量が７０から８０質量%であることが好ましく、この場合、一般式（IA）、一般式（IB）、一般式（IIA）、一般式（IIB）、一般式（IIC）及び一般式（IID）で表される化合物を５種以上含有することが好ましい。
【００５３】
又、追加の成分として一般式（III）で表される化合物を３０質量%以下含有することが好ましい。
【００５４】
この場合誘電率異方性が−１２から−６の範囲であり、ネマチック相−等方性液体相転移温度（ＴＮ−Ｉ）が８０℃から１２０℃の範囲であり、屈折率異方性が０．０７から０．１５の範囲であり、粘度が４５ｍＰａ・ｓ以下であることが好ましい。
【００５５】
さらに、誘電率異方性は−１２から−９の範囲がより好ましく、ネマチック相−等方性液体相転移温度（ＴＮ−Ｉ）は９０℃から１２０℃の範囲がより好ましく、屈折率異方性は０．０７から０．１２の範囲がより好ましく、０．０７から０．１１の範囲が特に好ましい。
【００５６】
特に低電圧駆動を可能とする好ましい組み合わせとしては、一般式（IA-2）、一般式（IA-4）、一般式（IB-2）、及び一般式（IB-4）で表される化合物群から選ばれる２種以上、より好ましくは３種以上の化合物を３０から６０質量％、より好ましくは４０から６０質量％含有し、なおかつ一般式（IIA-2）、一般式（IIA-4）、一般式（IIA-6）、一般式（IIB-2）、一般式（IIB-4）及び一般式（IIB-6）で表される化合物群から選ばれる化合物を２５質量%以下の含有量で含有することによるものである。
【００５７】
本願発明の液晶組成物はさらに、良好な急峻性を有しており同一の誘電率異方性を有する従来の液晶組成物に比して、より低い駆動電圧で動作することができる。
【００５８】
本発明の液晶組成物はさらに非常に良好な急峻性を有しており、同一の誘電率異方性を有する従来の液晶組成物に比して、より低い駆動電圧で動作することができる。これは負の誘電率異方性の絶対値が非常に大きい第一成分の化合物を選定し、更に第二成分を効果的に組み合わせたことによる効果である。急峻性（γ=Vsat／Vth）は２．２以下であることが好ましく、２．０以下であることがより好ましい。
【実施例】
【００５９】
以下、実施例を挙げて本発明を更に詳述するが、本発明はこれらの実施例に限定されるものではない。また、以下の実施例及び比較例の組成物における「%」は『質量%』を意味する。VAモード表示特性を示す液晶表示装置は以下のように作製した（図１参照）。対向する一方のガラス基板上に透明ベタ電極を設けその上に垂直配向膜（JSR社製 商品名JALS-204）を形成し、他のガラス基板上の透明電極には図2に示したように幅10μmのジグザグな屈曲パターンを有するスリットを50μmの間隔で設け（図３参照）その上に垂直配向膜（JSR社製 商品名JALS-204）を形成し、両ガラス基板を重ね合わせてVA-LCD用表示セルを作製する（セル厚3.5μm）。液晶組成物をこのセルに注入して液晶表示装置を構成した。
実施例中、測定した特性は以下の通りである。
TN-I      ：ネマチック相−等方性液体相転移温度（℃）
Δε      ：誘電率異方性（25℃及び1kHz）
Δn      ：複屈折（20℃及び589nm）
η      ：粘度（mPa・s）（20℃）
Vth      ：しきい値電圧（V）（25℃）
γ      ：急峻性（25℃）飽和電圧（（Vsat）とVthとの比）
γ=Vsat／Vth
VHR      ：電圧保持率（%）（70℃）
5Vフレーム時間20msec後の保持された電圧Vtと初期電圧Vo（5V）との比を%で表したもの。
VHR(%)=Vt／Vo×100
セル厚6μmのホメオトロピック配向（配向膜はJSR社製JALS-204を使用）したセルを使用した。
（実施例1）
以下の液晶組成物を作成し特性の測定を行った。
【００６０】
【化８】
2004250668.tif 000009
【００６１】
（実施例2）
以下の液晶組成物を作成し特性の測定を行った。
【００６２】
【化９】
2004250668.tif 000010
【００６３】
（実施例3）
以下の液晶組成物を作成し特性の測定を行った。
【００６４】
【化１０】
2004250668.tif 000011
【００６５】
（比較例1）
比較例１として、以下の液晶組成物を作成し特性の測定を行った。
【００６６】
【化１１】
2004250668.tif 000012
【００６７】
（比較例2）
比較例2として、以下の液晶組成物を作成し特性の測定を行った。
【００６８】
【化１２】
2004250668.tif 000013
【００６９】
実施例1、2、3、比較例1及び2の測定結果を以下の表に示す。
【００７０】
【表１】
2004250668.tif 000014
【００７１】
誘電率異方性と粘度がほぼ同等の実施例1と比較例1を比較すると、実施例1はネマチック相-等方性液体相転移温度（TN-I）がかなり高いことが解る。ネマチック相-等方性液体相転移温度（TN-I）と粘度がほぼ同等の実施例2と比較例1を比較すると、実施例1は誘電率異方性の絶対値がかなり大きいことが解る。又、ネマチック相-等方性液体相転移温度（TN-I）と誘電率異方性がほぼ同等の実施例3と比較例1を比較すると、実施例3は粘度がかなり低いことが解る。
【００７２】
比較例1の液晶組成物はネマチック相-等方性液体相転移温度（TN-I）、誘電率異方性及び粘度のバランスのかなり優れた組成物であるが、本願発明の構成は何れも比較例1より優れている。又、高いネマチック相-等方性液体相転移温度（TN-I）を有する比較例2の液晶組成物では、誘電率異方性の絶対値がかなり小さく、粘度も大幅に増加してしまう。
【００７３】
又、実施例の液晶組成物は優れた急峻性を有するため、比較例1よりも低電圧駆動が可能であり、高い電圧保持率を有することからアクティブマトリックス用として有用である。実施例6の液晶組成物を用いた表示素子は高速応答が要求される液晶テレビや、幅広い液晶温度範囲が要求される携帯電話、PDA用途等のVA-LCDに適する。
（実施例4）
以下の液晶組成物を作製し特性の測定を行った。
【００７４】
【化１３】
2004250668.tif 000015
【００７５】
TN-I      ：100.2℃
Δε      ：-4.8
Δn      ：0.091
η      ：23.8mPa・s
Vth      ：1.81 V
γ      ：1.91
VHR      ：99.5%
実施例4は大きい負の誘電率異方性の絶対値を有し、高いネマチック相-等方性液体相転移温度（TN-I）、低い粘度を有する。
【００７６】
又、実施例4は優れた急峻性を有するため低電圧駆動が可能であり、高い電圧保持率を有することからアクティブマトリックス用として有用である。実施例1の液晶組成物を用いた表示素子は高速応答が要求される液晶テレビや、幅広い液晶温度範囲が要求される携帯電話、PDA用途等のVA-LCDに適する。
【００７７】
（実施例5）
以下の液晶組成物を作成し特性の測定を行った。
【００７８】
【化１４】
2004250668.tif 000016
【００７９】
TN-I      ：84.8℃
Δε      ：-5.8
Δn      ：0.086
η      ：24.1mPa・s
Vth      ：1.69 V
γ      ：1.79
VHR      ：99.4%
実施例5は絶対値の大きな負の誘電率異方性、低い粘度を有する。高速応答が要求される液晶テレビや低電圧駆動が要求される携帯電話、PDA用途等のVA-LCDに適する。また優れた急峻性を有しているため低電圧駆動が可能である。
【００８０】
（実施例6）
【００８１】
【化１５】
2004250668.tif 000017
【００８２】
TN-I      ：91.0℃
Δε      ：-4.9
Δn      ：0.093
η      ：25.2mPa・s
VHR      ：99.6%
実施例6は高いネマッチック相−等方性液体相転移温度（TN-I）を有し、幅広い液晶温度範囲が要求される携帯電話、PDA用途等のVA-LCDに適する。
（実施例7）
【００８３】
【化１６】
2004250668.tif 000018
【００８４】
TN-I      ：83.7℃
Δε      ：-4.0
Δn      ：0.078
η      ：20.0mPa・s
VHR      ：99.7%
実施例7は低い粘度を有し、高速応答が要求される液晶テレビ用途等のVA-LCDに適する。
（実施例8）
【００８５】
【化１７】
2004250668.tif 000019
【００８６】
TN-I      ：82.6℃
Δε      ：-4.4
Δn      ：0.094
η      ：21.5mPa・s
VHR      ：99.5%
実施例8は低い粘度を有し、高速応答が要求される液晶テレビ用途等のVA-LCDに適する。
（実施例9）
以下の液晶組成物を作成し特性の測定を行った。
【００８７】
【化１８】
2004250668.tif 000020
【００８８】
TN-I      ：93.7℃
Δε      ：-4.6
Δn      ：0.097
η      ：24.1mPa・s
Vth      ： 1.92V
γ      ：1.95
VHR      ：99.5%
実施例9は高いネマチック相-等方性液体相転移温度（TN-I）、低い粘度を有する。高速応答が要求される液晶テレビや、幅広い液晶温度範囲が要求される携帯電話、PDA用途等のVA-LCDに適する。
（実施例10）
以下の液晶組成物を作成し特性の測定を行った。
【００８９】
【化１９】
2004250668.tif 000021
【００９０】
TN-I      ：106.0℃
Δε      ：-4.2
Δn      ：0.099
η      ：26.5mPa・s
Vth      ：2.02V
γ      ：2.01
VHR      ：99.4%
実施例10は高いネマチック相-等方性液体相転移温度（TN-I）を有する。幅広い液晶温度範囲が要求される携帯電話、PDA用途等のVA-LCDに適する。
（実施例11）
以下の液晶組成物を作成し特性の測定を行った。
【００９１】
【化２０】
2004250668.tif 000022
【００９２】
TN-I      ：94.8℃
Δε      ：-4.2
Δn      ：0.092
η      ：20.8mPa・s
Vth      ：2.06V
γ      ：1.97
VHR      ：99.5%
実施例11は低い粘度を有する。高速応答が要求される液晶テレビ用途等のVA-LCDに適する。
（実施例12）
以下の液晶組成物を作成し特性の測定を行った。
【００９３】
【化２１】
2004250668.tif 000023
【００９４】
TN-I      ：100.1℃
Δε      ：-4.8
Δn      ：0.091
η      ：24.1mPa・s
Vth      ：1.80V
γ      ：1.91
VHR      ：99.4%
実施例12は高いネマチック−等方性液体相転移温度（TN-I）、低い粘度を有する。高速応答が要求される液晶テレビや、幅広い液晶温度範囲が要求される携帯電話、PDA用途等のVA-LCDに適する。
（実施例13）
以下の液晶組成物を作成し特性の測定を行った。
【００９５】
【化２２】
2004250668.tif 000024
【００９６】
（比較例3）
比較例3として、以下の液晶組成物を作成し特性の測定を行った。
【００９７】
【化２３】
2004250668.tif 000025
【００９８】
（比較例4）
比較例4として、以下の液晶組成物を作成し特性の測定を行った。
【００９９】
【化２４】
2004250668.tif 000026
【０１００】
実施例13、比較例3及び4の測定結果を以下の表に示す。
【０１０１】
【表２】
2004250668.tif 000027
【０１０２】
実施例13は誘電率異方性の絶対値がかなり大きい液晶組成物である。これに対し比較例3は誘電率異方性の絶対値は比較的大きいものの、ネマチック相−等方性液体相転移温度（TN-I）が低く、粘度も高い、又、連結基として-OCF2-及びエステル結合を有する化合物を使用しているため、電圧保持率が低くアクティブマトリックス用としては使用が困難である。
【０１０３】
比較例4の構成では誘電率異方性の絶対値が実施例に較べかなり小さく低電圧駆動には不利であり、粘度もかなり高い。
【０１０４】
実施例13は絶対値の大きな負の誘電率異方性、高い保持率を有する。高信頼性、低電圧駆動が要求される液晶テレビ、携帯電話、PDA用途等のVA-LCDに適する。
（実施例14）
【０１０５】
【化２５】
2004250668.tif 000028
【０１０６】
TN-I      ：98.5℃
Δε      ：-9.1
Δn      ：0.115
η      ：40.9mPa・s
VHR      ：99.2%
実施例14は高いネマッチック相−等方性液体相転移温度（TN-I）、絶対値の大きな負の誘電率異方性、高い保持率を有する。高信頼性、低電圧駆動が要求される液晶テレビや幅広い液晶温度範囲が要求される携帯電話、PDA用途等のVA-LCDに適する。
（実施例15）
【０１０７】
【化２６】
2004250668.tif 000029
【０１０８】
TN-I      ：80.1℃
Δε      ：-7.3
Δn      ：0.086
η      ：27.1mPa・s
VHR      ：99.3%
実施例15は絶対値の大きな負の誘電率異方性、高い保持率を有する。高信頼性、低電圧駆動が要求される液晶テレビ、携帯電話、PDA用途等のVA-LCDに適する。
（実施例16）
【０１０９】
【化２７】
2004250668.tif 000030
【０１１０】
TN-I      ：103.2℃
Δε      ：-7.2
Δn      ：0.091
η      ：28.8mPa・s
VHR      ：99.4%
実施例16は高いネマッチック相−等方性液体相転移温度（TN-I）、絶対値の大きな負の誘電率異方性、高い保持率を有する。高信頼性、低電圧駆動が要求される液晶テレビや幅広い液晶温度範囲が要求される携帯電話、PDA用途等のVA-LCDに適する。
（実施例17）
【０１１１】
【化２８】
2004250668.tif 000031
【０１１２】
TN-I      ：89.6℃
Δε      ：-10.7
Δn      ：0.116
η      ：39.9mPa・s
Vth      ：1.22V
γ      ：1.82
VHR      ：99.4%
実施例17は絶対値の大きな負の誘電率異方性、高い保持率を有する。高信頼性、低電圧駆動が要求される液晶テレビ、携帯電話、PDA用途等のVA-LCDに適する。
【図面の簡単な説明】
【０１１３】
【図１】VAモード表示特性を示す液晶表示装置の断面を説明する図である。
【図２】ジグザグな屈曲パターンを有するスリットを設けた透明電極を説明する図である。
【図３】ジグザグな屈曲パターンを有するスリットを説明する図である。（単位：μm）
【符号の説明】
【０１１４】
1・・・ガラス基板
2・・・透明ベタ電極
3・・・垂直配向膜
4・・・液晶相
5・・・スリットを設けた透明電極
6・・・ジグザグスリット
【図１】
2004250668.tif 000039
【図２】
2004250668.tif 000040
【図３】
2004250668.tif 000041